교반기 , 질소 정화 장치 , 온도계 , 냉각 장치 를 갖춘 2000 ㎖ 반응기 에 PDA 와 ODA 및 용매 로 NMP 를 넣 고 , 질소 기류 하 에서 50 ℃, 200 rpm 으로 균일 한 디아민 용액 이 형성 될 때 까지 용해 한 후 , BPDA 를 수회 에 걸쳐 나누 어 적가 하 고 , 3 시간 동안 반응 시켜 무수물 과 아민 의 조성 비 가 각각 다른 PAA 수지 를 합성 하 였 다 . PAA 의 고형분 함량 100 중량 부 에 대하 여 각각 1 , 3 , 5 , 10 중량 부 되 도록 상기 합성 예 에서 제조 된 C 16 - MMT 유기 화 점토 를 첨가 하 고 50 ℃ 에서 호모 게 나이저 ( Homogenizer ; IKA 사 , T - 25 ) 를 사용 하 여 1000 rpm 으로 30 분 간 격렬 하 게 교반 하 여 PAA - 나노 복합체 수지 를 제조 하 였 다 . 상기 에서 제조 한 PAA - 나노 복합체 수지 를 동박 ( Furukawa 사 , F 2 - WS , t = 12 ㎛, CTE = 19 ppm / ℃) 의 표면 에 도포 하 고 90 ℃ 에서 10 분 , 130 ℃ 에서 10 분 , 150 ℃ 에서 10 분 그리고 370 ℃ 에서 30 분 의 조건 하 에서 건조 및 경화 하 여 동박 상 에 폴리 이미드 나노 복합체 필름 을 형성 하 여 폴리 이미드 나노 복합체 필름 층 과 동박 으로 구성 된 폴리 이미드 나노 복합체 FCCL 를 제조 하 였 다 .